FR 2011938 A1 19700313 FR 6919639 A 19690613 69 19639 1 2011938 La présente invention se rapporte à des toiles métalliques pour tamis ; elle vise, plus particulièrement, des toiles de ce type, destinées à des tamis pour machines à papier. Pour les toiles métalliques destinées aux tamis pour 5 machines à papier, on a utilisé, comme alliages, des bronzeso Parmi ceux-ci, ce sont notamment les bronzes phosphorés contenant du manganèse et, en particulier, ceux qui contiennent, en plus, également du fer, qui présentent une résistance à l'abrasion et à la corrosion assez convenable. 10 L'invention a pour objet une toile métallique pour ta mis, dont les caractéristiques de résistance à l'abrasion et à la corrosion sont supérieures à celles des dispositifs connus. Suivant l'invention, la résistance à l'abrasion et la résistance à la corrosion des tamis pour machines à papier peuvent 15 être améliorées considérablement, lorsqu'on réalise le fil de chaîne de tels tamis en alliages du système étain, phosphore, manganèse et nickel. L'invention sera mieux comprise à la lumière de la description de ses formes de réalisation, non limitatives, indiquées 20 ci-après. Un alliage approprié, pour la réalisation de la toile métallique suivant l'invention, peut présenter la composition suivante : Sn 4 à 12 25 P 0,1 à 0,7 % Mn 0,1 à 2 % Ni 1 à 25 % Ou •. •. o.. r e s te Cet alliage peut encore être amélioré par une faible addition de 30 fer. Il présente alors la composition suivante : Srt 4 à 12 % ' Pc 0,1 à 0,7 % Mn 0,1 a 2 % Fe 0,1 à 1 % 35 Ni 1 à 25 % Cu ...... o re s te De tels alliages, lorsqu'ils contiennent, en plus, 0,2 à 0,8 % de Si, sont particulièrement appropriés, après un traitement thermique convenable» 40 On obtient également de très bons résultats avec des BAD ORIGINAL 69 19639 2 2011938 alliages à base d'étain, de phosphore et de nickel si ceux-ci contiennent, à la place de manganèse, 0,1 à 1% de fer. La composition et la réalisation de la trame peuvent être quelconques. On a obtenu de bons résultats avec des fils de 5 trame en tombac a forte teneur en cuivre, c'est-à-dire avec une teneur en cuivre de 15% et plus. Cet alliage peut contenir d'autres éléments, tels que l'étain et des métaux semblables, dans des quantités d'environ 0,5 à 1/a» Il est entendu que des modifications de détail peuvent être apportées dans la forme et la construction du dispositif suivant l'invention, sans sortir du cadre de la présente invention. BAD ORIGINAL 69 19639 3 2011938 REVENDICATIONS 1• Toile métallique pour tamis de machines à papier, caractérisée en ce que les fils de chaîne sont constitués par un alliage contenant : Sn ... 4 à 12 % P .... 0,1 à 0,7 % Mn ... 0,1 à 2% Ni ... 1 à 25% Cu ... reste. 2. Toile métallique, selon la revendication 1, caractérisée en ce que l'alliage contient 0,1 à \% de Fe. 3« Toile métallique, selon la revendication 1 et/ou 2, caractérisée en ce que l'alliage contient 0,2 à 0,8% de Si. 4. Toile métallique, selon une des revendications ci-dessus, caractérisée en ce que le manganèse est remplacé entièrement ou partiellement par du fer.